ШИХТА ДЛЯ ПРОИЗВОДСТВА ПОРИСТОГО ЗАПОЛНИТЕЛЯ
MIXTURE FOR PRODUCING POROUS AGGREGATE

Изобретение относится к производству пористых заполнителей для бетонов.
Известна шихта для производства пористого заполнителя, содержащая, маc.%: глина монтмориллонитовая 79,0-80,0; уголь 2,0-3,0; доломит 5,0-9,0; фосфорный шлак (шлак электротермофосфорного производства) 9,0-13,0 [1].
Задачей изобретения является повышение водостойкости пористого заполнителя.
Технический результат достигается тем, что в шихте для производства пористого заполнителя, содержащей глину монтмориллонитовую и шлак электротермофосфорного производства, компоненты находятся при следующем соотношении, мас.%: глина монтмориллонитовая 83,0-85,0; шлак электротермофосфорного производства 15,0-17,0.
В таблице приведены составы шихты для производства пористого заполнителя.
Компоненты
Состав, мас.%
1
2
Глина монтмориллонитовая
85,0
83,0
Шлак электротермофосфорного производства
15,0
17,0
Коэффициент размягчения
0,85-0,9
0,85-0,9
В составе шихты для производства пористого заполнителя используют глины монтмориллонитовые, включающие Аl-монтмориллонит и Fe-монтмориллонит (нонтронит).
2
2
3
2
3
3
2
5
Шлак электротермофосфорного производства характеризуется следующим химическим составом, мас.%: SiO 40,0-43,0; АlO 1,0-3,0; FeO 0,4-1,0; СаО 42,0-49,0; MgO 3,0-4,0; SO 2,0-3,0; РO 0,9-3,0.
Компоненты сырьевой смеси дозируют в требуемых количествах и смешивают. Полученную шихту увлажняют до 18-26% и формуют из нее гранулы размером 20-40 мм, которые сушат до влажности не более 6% и обжигают при температуре 1050-1100°С.
Источник информации
1. RU 2418769, 2011.